Patent RU-2655984-C1 (RU)
Title: Способ нанесения покрытия на стальной прокат
Inventor: Yakubov Sergej Aleksandrovich
IPC: B05D7/14
Filed: 2017-05-11
Granted: 2018-05-30
Abstract: Изобретение относится к способам нанесения полимерных покрытий на стальную основу и может быть использовано для изготовления рулонного тонколистового проката, плоских оцинкованных листов, профлиста, металлочерепицы, крепежных уголков и других преимущественно строительных материалов. Способ нанесения покрытия на стальной прокат включает последовательное нанесение слоев на предварительно очищенную металлическую поверхность, их высушивание и отверждение, причем первый слой наносится грунтом толщиной от 1 до 25 мкм с промежуточным отверждением при пиковых температурах металла 224-232°С, второй слой наносится гладкой полиэфирной эмалью толщиной от 10 до 40 мкм с промежуточным отверждением при пиковых температурах металла 224-232°С, третий слой наносится прозрачным или полупрозрачным полиуретановым лаком толщиной от 5 до 30 мкм с отверждением при пиковой температуре металла 224-242°С, при этом для обеспечения эффекта сморщивания лак содержит полиуглеводородный воск с температурой плавления 150-170°С  или первый слой наносится гладкой полиэфирной эмалью толщиной 10-40 мкм с промежуточным отверждением при пиковых температурах металла 224-232°С; второй слой наносится прозрачным или полупрозрачным полиуретановым лаком толщиной от 5 до 30 мкм с отверждением при пиковой температуре металла 224-242°С, при этом для обеспечения эффекта сморщивания лак содержит полиуглеводородный воск с температурой плавления 150-170°С или первый слой наносится грунтом толщиной от 1 до 25 мкм с промежуточным отверждением при пиковых температурах металла 224-232°С, второй и третий слои наносятся последовательно гладкой полиэфирной эмалью толщиной 10-40 мкм с промежуточным отверждением при пиковых температурах металла 224-232°С, четвертый слой наносится прозрачным или полупрозрачным полиуретановым лаком толщиной от 5 до 30 мкм с отверждением при пиковой температуре металла 224-242°С, при этом для обеспечения эффекта сморщивания лак содержит полиуглеводородный воск с температурой плавления 150-170°С или первый слой наносится грунтом толщиной от 1 до 25 мкм с промежуточным отверждением при пиковых температурах металла 224-232°С, второй слой наносится гладкой полиэфирной эмалью толщиной 10-40 мкм с промежуточным отверждением при пиковых температурах металла 224-232°С, третий и четвертый слои наносятся прозрачным или полупрозрачным полиуретановым лаком толщиной от 5 до 30 мкм с отверждением при пиковой температуре металла 224-242°С, при этом для обеспечения эффекта сморщивания лак содержит полиуглеводородный воск с температурой плавления 150-170°С. Технический результат - получение покрытия в любом цвете с одинаковой структурой поверхности за счет того, что формирование последней происходит за счет прозрачного лакового слоя на последней стадии окрашивания субстрата, что увеличивает срок службы изделия за счет увеличения стойкости сталей к физико-химическим, механическим, коррозионным воздействиям, сохраняет достаточную стойкость покрытия к истиранию при высоком коэффициенте трения поверхности, что в свою очередь обеспечивает безопасность при высотных работах за счет хорошего сцепления с подошвой работников, осуществляющих монтаж кровельного материала, а также является более стойким к ультрафиолетовому излучению. 4 н.п. ф-лы, 4 пр.